(57)【要約】【課題】塩素系ガス等を効率よく吸着するガス吸着フィルタとその製造方法、および、アルコール等の様々なガスの存在下において使用した場合であっても塩素系ガス等によって劣化し難いガス検知器を提供する。【解決手段】銀粒子および無機系金属酸化物の微粒子の混合物を含む銀含有層と、銀含有層におけるガスの流下方向の下流側に備えられ、無機系金属酸化物を含む下流側層と、を有するガス吸着フィルタ２０、および、被検知ガスと接触するガス感応部１２を有するガス検知素子１０と、ガス検知素子１０の上流に配設してあるガス吸着フィルタ２０と、を備えたガス検知器Ｘ。【選択図】図１
2016031292.tif 000002
【特許請求の範囲】
【請求項１】
銀粒子および無機系金属酸化物の微粒子の混合物を含む銀含有層と、前記銀含有層におけるガスの流下方向の下流側に備えられ、前記無機系金属酸化物を含む下流側層と、を有するガス吸着フィルタ。
【請求項２】
前記銀含有層におけるガスの流下方向の上流側に備えられ、前記無機系金属酸化物を含む上流側層を有する請求項１に記載のガス吸着フィルタ。
【請求項３】
前記銀粒子の平均粒子径は３〜８μｍであり、前記無機系金属酸化物の微粒子の平均粒子径は１０〜１００ｎｍである請求項１又は２に記載のガス吸着フィルタ。
【請求項４】
通気性シートに、平均粒子径が１０〜１００ｎｍの無機系金属酸化物の微粒子を分散させた無機系金属酸化物コロイド溶液を含浸させる含浸工程と、
前記無機系金属酸化物コロイド溶液に平均粒子径が３〜８μｍの銀粒子を分散させた混合コロイド溶液を、前記含浸工程を終えた通気性シートに滴下する銀含有層作製工程と、
前記滴下した混合コロイド溶液を覆うように他の通気性シートを積層した後に乾燥させる積層工程と、を有するガス吸着フィルタ作製方法。
【請求項５】
被検知ガスと接触するガス感応部を有するガス検知素子と、
前記ガス検知素子の上流に配設してある請求項１〜３の何れか一項に記載のガス吸着フィルタと、を備えたガス検知器。
【請求項６】
前記ガス吸着フィルタの上流又は下流に、活性炭を有する活性炭フィルタ部を備えた請求項５に記載のガス検知器。
【発明の詳細な説明】
【技術分野】
【０００１】
本発明は、ガスを吸着するガス吸着フィルタとその製造方法、および、被検知ガスと接触するガス感応部を有するガス検知素子を備えたガス検知器に関する。
【背景技術】
【０００２】
一般に、所謂自己加熱型のガス検知素子としては、接触燃焼式ガス検知素子、半導体式ガス検知素子、固体電解質式ガス検知素子等が知られている。
例えば、熱線型半導体式ガス検知素子は、白金等の貴金属線コイルに金属酸化物半導体を設けた構造であり、可燃性ガスなどの濃度変化に対して半導体抵抗の変化により、被検知ガスの濃度を測定することができる。
【０００３】
このようなガスセンサとしては、水素ガスなどの可燃性ガスを検出する可燃性ガスセンサや、ＣＯガスを検出するＣＯガスセンサなどが知られている。
【０００４】
室内にて使用される衣類などの防虫剤にはパラジクロロベンゼン等が主成分として含有されており、殺虫剤にはジクロロボス等が主成分として含有されている。
室内でこれら防虫剤や殺虫剤を使用することで、パラジクロロベンゼンおよびジクロロボスなどの塩素系ガスが室内空間に浮遊する。このような塩素系ガスが、仮に可燃性ガスセンサのガス検知素子の表面に到達すると、当該ガス検知素子の表面で熱分解されて化学反応により腐食性の高いガスが生成する場合がある。このような腐食性の高いガスによって可燃性ガスセンサが劣化する虞があった。
【０００５】
そのため、例えば可燃性ガスセンサにおいては、活性炭フィルタを配置して当該活性炭フィルタによって上述した塩素系ガスを吸着させ、塩素系ガスがガス検知素子の表面に到達するのを防止していた。
【０００６】
尚、本発明における従来技術となる上述したガスセンサは、一般的な技術であるため、特許文献等の従来技術文献は示さない。
【発明の概要】
【発明が解決しようとする課題】
【０００７】
活性炭フィルタを装着した可燃性ガスセンサを台所などの室内に設置した場合、当該活性炭フィルタが室内に浮遊するアルコール等の様々なガスを吸着する。そのため、活性炭フィルタのガス吸着能力が早期に低下しやすくなり、塩素系ガス等を吸着する能力が低下する。このようなときに室内で防虫剤や殺虫剤を使用すると、塩素系ガス等が可燃性ガスセンサのガス検知素子の表面に到達し易くなり、該ガス検知素子の表面で熱分解されて腐食性の高いガスが生成し、このような腐食性の高いガスによって可燃性ガスセンサが劣化する虞がある。
【０００８】
従って、本発明の目的は、塩素系ガス等を効率よく吸着するガス吸着フィルタとその製造方法、および、アルコール等の様々なガスの存在下において使用した場合であっても塩素系ガス等によって劣化し難いガス検知器を提供することにある。
【課題を解決するための手段】
【０００９】
上記目的を達成するための本発明に係るガス吸着フィルタの第一特徴構成は、銀粒子および無機系金属酸化物の微粒子の混合物を含む銀含有層と、前記銀含有層におけるガスの流下方向の下流側に備えられ、前記無機系金属酸化物を含む下流側層と、を有する点にある。
【００１０】
本構成によれば、銀含有層は、粒子サイズのオーダーが異なる銀粒子および無機系金属酸化物の微粒子の混合物を含むように構成できる。即ち、当該銀含有層は、粒子サイズのオーダーが大きい「粒子」である銀粒子の間に、粒子サイズのオーダーが小さい「微粒子」である無機系金属酸化物の微粒子を配置することができるため、銀粒子を均一に存在させ易くなり、かつ緻密な層を形成することができる。
【００１１】
これにより、銀含有層における圧力損失を大きくすることができるため、当該銀含有層を通過するガスの流速を遅らせることができる。そのため、吸着したいガス成分を銀粒子によって吸着させ易くなる。また、粒子サイズの大きい銀粒子を均一に存在させることで、吸着したいガス成分を効率よく銀粒子によって吸着させることができる。
【００１２】
また、銀含有層におけるガスの流下方向の下流側に下流側層を配設することで、圧力損失を大きくする効果を増大させることができる。これにより、ガス吸着フィルタに吸着したいガス成分が留まり易くなり、吸着したいガス成分を銀粒子によってより吸着させ易くなる。
【００１３】
尚、後述の実施例で示すように、本発明のガス吸着フィルタを用いて塩素系ガス（パラジクロロベンゼン）に対する曝露試験を行なったところ、フィルタ性能、コスト、生産性のいずれにおいても優れていると認められた。
一方、ガス吸着フィルタにおける成分（層）が銀粒子のみで構成される場合（比較例３，４）は、銀粒子の層厚を一定に形成するのが困難となり、その結果、圧力損失が小さくなり、吸着したいガス成分を銀粒子によって吸着させ難くなる。そのため、警報濃度上限を超える日数が低く（４５〜５２日）なる。
【００１４】
また、ガス吸着フィルタにおける成分を、銀微粒子および無機系金属酸化物の微粒子とした場合（比較例５）、これらの平均粒子径が同程度となるため、銀微粒子を均一に存在させ難くなり、吸着性能のばらつきが大きくなる。
【００１５】
本発明に係るガス吸着フィルタの第二特徴構成は、前記銀含有層におけるガスの流下方向の上流側に備えられ、前記無機系金属酸化物を含む上流側層を有する点にある。
【００１６】
本構成によれば、圧力損失を大きくする効果を増大させることができる。これにより、吸着したいガス成分を銀粒子によってより一層吸着させ易くなる。
【００１７】
本発明に係るガス吸着フィルタの第三特徴構成は、前記銀粒子の平均粒子径を３〜８μｍとし、前記無機系金属酸化物の微粒子の平均粒子径を１０〜１００ｎｍとした点にある。
【００１８】
銀粒子の平均粒子径を本構成のようにすることで、被検知ガスと銀粒子とが接触する面積を飛躍的に増大させることができるため、ガス吸着フィルタを経由するガスと銀粒子との接触効率を向上させることができる。また、無機系金属酸化物の微粒子の平均粒子径を本構成のようにすることで、銀粒子の間に無機系金属酸化物の微粒子を効率よく配置することができる。
【００１９】
本発明に係るガス吸着フィルタ作製方法の特徴手段は、通気性シートに、平均粒子径が１０〜１００ｎｍの無機系金属酸化物の微粒子を分散させた無機系金属酸化物コロイド溶液を含浸させる含浸工程と、前記無機系金属酸化物コロイド溶液に平均粒子径が３〜８μｍの銀粒子を分散させた混合コロイド溶液を、前記含浸工程を終えた通気性シートに滴下する銀含有層作製工程と、前記滴下した混合コロイド溶液を覆うように他の通気性シートを積層した後に乾燥させる積層工程と、を有する点にある。
【００２０】
本手段により、銀含有層を中間層として下流側層および上流側層を有する三層のガス吸着フィルタを作製することができる。このガス吸着フィルタは、銀含有層において銀粒子を均一に存在させ易くなり、かつ緻密な層を形成することができるため、銀含有層における圧力損失を大きくした状態で吸着したいガス成分を銀粒子によって効率よく吸着させ易くすることができる。さらに、ガス吸着フィルタは下流側層および上流側層を有することで、圧力損失を大きくする効果を増大させることができるため、吸着したいガス成分を銀粒子によってより一層吸着させ易くなる。
このように本手段によれば、吸着したいガス成分を銀粒子によって効率よく吸着させ易くなるガス吸着フィルタを作製することができる。
【００２１】
本発明に係るガス検知器の第一特徴構成は、被検知ガスと接触するガス感応部を有するガス検知素子と、前記ガス検知素子の上流に配設してある第一〜三特徴構成の何れか一項に記載のガス吸着フィルタと、を備えた点にある。
【００２２】
本構成によれば、ガス吸着フィルタをガス検知素子の上流に備えることで、仮に雰囲気ガスに防虫剤や殺虫剤の主成分である塩素系ガスが含まれていたとしても、ガス検知素子に到達する前に当該塩素系ガスをガス吸着フィルタによって吸着除去することができる。そのため、塩素系ガスがガス検知素子の表面に到達し難くなり、腐食性の高いガスによって当該ガス検知素子が劣化するのを未然に防止することができる。
【００２３】
本発明に係るガス検知器の第二特徴構成は、前記ガス吸着フィルタの上流又は下流に、活性炭を有する活性炭フィルタ部を備えた点にある。
【００２４】
本構成によれば、雰囲気ガスに含まれる防虫剤や殺虫剤の主成分である塩素系ガスを、活性炭フィルタ部によって吸着することができるため、塩素系ガスがガス検知素子の表面に到達するのをより確実に防止することができる。
【図面の簡単な説明】
【００２５】
【図１】本発明のガス検知器の概要を示す図である。
【図２】ブリッジ回路の概略図である。
【図３】本発明のガス吸着フィルタの概要を示す断面図である。
【図４】本発明のガス吸着フィルタの作製方法の概要を示す図である。
【図５】本発明のガス吸着フィルタの作製方法の概要を示す図である。
【図６】ガス吸着フィルタの断面を示す写真図である。
【発明を実施するための形態】
【００２６】
以下、本発明の実施形態を図面に基づいて説明する。
図１に示したように本発明のガス検知器Ｘは、被検知ガスと接触するガス感応部１２を有するガス検知素子１０と、ガス検知素子１０の上流に配設してあるガス吸着フィルタ２０と、を備える。
【００２７】
本実施形態では、ガス検知素子１０として熱線型半導体式ガス検知素子を例示するが、これに限られるものではない。その他のガス検知素子として、接触燃焼式ガス検知素子、基板型半導体式ガス検知素子、固体電解質式ガス検知素子、ＭＥＭＳ技術を用いたガス検知素子等、従来公知のガス検知素子が挙げられる。
【００２８】
熱線型半導体式ガス検知素子１０は、コイル状の貴金属線材１１を覆って焼結させた金属酸化物を主成分とするガス感応部１２を有する。貴金属線１１は、材質、線径、コイル径、コイル巻数等は、従来の熱線型半導体式ガス検知素子に使用するものと同様で、特に限定されない。貴金属線材１１の材質としては白金等を適用できる。
【００２９】
ガス感応部１２は金属酸化物半導体が使用できる。当該金属酸化物半導体としては、例えば酸化スズ、酸化インジウム、酸化亜鉛等が使用できるが、特に限定されるものではない。
【００３０】
本実施形態に係るガス検知器Ｘは、図２に示すように、被検知ガス（水素ガスなどの可燃性ガスや一酸化炭素）を検知する熱線型半導体式ガス検知素子１０、固定負荷抵抗Ｒ０と、固定対辺抵抗Ｒ１，Ｒ２とをブリッジ回路に組み込んで構成してある。ブリッジ回路は、電源Ｅによって常時電圧を供給し、熱線型半導体式ガス検知素子１０を被検知ガスが反応する温度に保持してある。
【００３１】
ガス検知素子１０の上流には、ガス吸着フィルタ２０を配設してある。
図３に示したように、ガス吸着フィルタ２０は、銀粒子ａおよび無機系金属酸化物ｂの微粒子の混合物を含む銀含有層２１と、当該銀含有層２１におけるガスの流下方向の下流側に備えられ、無機系金属酸化物ｂを含む下流側層２２と、を有する。
【００３２】
本実施形態では、銀含有層２１におけるガスの流下方向の上流側に備えられ、無機系金属酸化物ｂを含む上流側層２３を有する場合について説明する。
【００３３】
銀含有層２１、下流側層２２および上流側層２３は、何れも適当な支持体に銀粒子ａ或いは無機系金属酸化物ｂを担持させてもよく、或いは、支持体を使用しないで構成成分（銀粒子ａ、無機系金属酸化物ｂ）のみで層を形成してもよいが、このような態様に限定されるものではない。
【００３４】
支持体としては、通気性を有し、かつ銀粒子ａ或いは無機系金属酸化物ｂを保持できる材質であればよく、例えば濾紙および綿布等のようなセルロース製の紙または織布もしくは不織布、或いは、多孔質ポリエチレンおよび多孔質ポリプロピレン等のような多孔質合成樹脂のシートまたはフィルムを用いることができるが、これらに限定されるものではない。支持体を使用した場合は、ガス吸着フィルタ２０を作製した後の形状を保持し易くなり、また、銀粒子ａを良好に保持することができる。
【００３５】
銀含有層２１の主成分は銀粒子ａであり、無機系金属酸化物ｂをバインダーとして成形した態様で構成される。銀含有層２１には銀粒子ａおよび無機系金属酸化物ｂの微粒子の混合物が含まれるが、当該混合物は、例えば銀粒子ａおよび無機系金属酸化物ｂの微粒子をそれぞれ分散させたコロイド溶液を使用して作製してもよいし、銀粒子ａおよび無機系金属酸化物ｂの微粒子を混練して作製してもよい。
【００３６】
銀粒子ａは、その平均粒子径が３〜８μｍとなるものを使用するのがよい。即ち、本明細書における「粒子」は、マイクロメートルオーダーのマイクロ粒子としたものをいう。この粒径であれば、被検知ガスと銀粒子ａとが接触する面積を飛躍的に増大させることができるため、ガス吸着フィルタ２０を経由するガスと銀粒子ａとの接触効率を向上させることができる。
【００３７】
無機系金属酸化物ｂは、例えばシリカ（ＳｉＯ2）、アルミナ（Ａｌ2Ｏ3）、ジルコニア（ＺｒＯ2）等の無機系金属の酸化物であれば使用することができるが、これらに限定されるものではない。銀含有層２１に含まれる無機系金属酸化物ｂの微粒子は、その平均粒子径が１０〜１００ｎｍとなるものを使用するのがよい。即ち、本明細書における「微粒子」は、ナノメートルオーダーのナノ粒子としたものをいう。この粒径であれば、銀粒子ａの間に無機系金属酸化物ｂの微粒子を効率よく配置することができる。
【００３８】
また、下流側層２２および上流側層２３に含まれる無機系金属酸化物ｂについては、その平均粒子径は特に限定されるものではない。
【００３９】
このように、本発明のガス吸着フィルタ２０は、粒子サイズのオーダーが異なる銀粒子ａおよび無機系金属酸化物ｂの微粒子の混合物を含む銀含有層２１を備える。即ち、当該銀含有層２１は、粒子サイズのオーダーが大きい銀粒子ａの間に粒子サイズのオーダーが小さい無機系金属酸化物ｂの微粒子を配置することができるため、銀粒子ａを均一に存在させ易くなり、かつ緻密な層を形成することができる。
【００４０】
これにより、銀含有層２１における圧力損失を大きくすることができるため、当該銀含有層２１を通過するガスの流速を遅らせることができる。そのため、吸着したいガス成分を銀粒子ａによって吸着させ易くなる。また、粒子サイズの大きい銀粒子ａを均一に存在させることで、吸着したいガス成分を効率よく銀粒子ａによって吸着させることができる。尚、本発明のガス吸着フィルタ２０は、塩素系ガスや硫黄系ガス等を効率よく吸着することができるが、吸着できるガス種はこれらに限定されるものではない。
【００４１】
また、銀含有層２１におけるガスの流下方向の下流側に下流側層２２を配設することで、圧力損失を大きくする効果を増大させることができる。これにより、ガス吸着フィルタ２０に吸着したいガス成分が留まり易くなり、吸着したいガス成分を銀粒子ａによってより吸着させ易くなる。尚、本構成のように下流側層２２を配設することで、圧力損失を大きくすることができるため、銀粒子の比表面積によりフィルタ性能が変化するものではない。
【００４２】
さらに、銀含有層２１におけるガスの流下方向の上流側に上流側層２３を有する配設することで、圧力損失を大きくする効果を増大させることができる。これにより、吸着したいガス成分を銀粒子ａによってより一層吸着させ易くなる。
【００４３】
また、ガス吸着フィルタ２０をガス検知素子１０の上流に備えることで、仮に雰囲気ガスに防虫剤や殺虫剤の主成分である塩素系ガスが含まれていたとしても、ガス検知素子１０に到達する前に当該塩素系ガスをガス吸着フィルタ２０によって吸着除去することができる。そのため、塩素系ガスがガス検知素子１０の表面に到達し難くなり、腐食性の高いガスによって当該ガス検知素子１０が劣化するのを未然に防止することができる。
【００４４】
本実施形態ではガス検知素子１０の上流に、活性炭を有する活性炭フィルタ部３０を備えている。活性炭フィルタ部３０は、ガス吸着フィルタ２０の上流あるいは下流の何れに配置してもよく、本実施形態では活性炭フィルタ部３０をガス吸着フィルタ２０の下流に配置した場合を例示する。また、活性炭は公知のものであればどのような活性炭でもよい。
本構成により、雰囲気ガスに含まれる防虫剤や殺虫剤の主成分である塩素系ガスを、活性炭フィルタ部３０によって吸着することができるため、塩素系ガスがガス検知素子の表面に到達するのをより確実に防止することができる。
【００４５】
＜ガス吸着フィルタ作製方法＞
本発明のガス吸着フィルタ２０は、以下のようにして作製することができる（図４，５）。当該ガス吸着フィルタ２０にて使用する支持体として、通気性を有する濾紙や不織布等のシート（以下、通気性シートという）を使用する場合について説明する。
【００４６】
（i）通気性シートＳ１に、平均粒子径が１０〜１００ｎｍの無機系金属酸化物ｂの微粒
子を分散させた無機系金属酸化物コロイド溶液Ｌ１を含浸させる含浸工程Ａを行う。
【００４７】
本工程では、シリカ、アルミナ、ジルコニア等の無機系金属の酸化物の微粒子を分散させたコロイド溶液Ｌ１を作製し、通気性シートに適当量の無機系金属酸化物コロイド溶液Ｌ１を滴下して当該通気性シートＳ１内に無機系金属酸化物を含浸させる。無機系金属酸化物コロイド溶液Ｌ１における無機系金属酸化物の濃度は、例えば５〜４５重量％程度とすればよい。
無機系金属酸化物コロイド溶液Ｌ１を含浸させた後、通気性シートＳ１に無機系金属酸化物コロイド溶液Ｌ１を馴染ませるために１〜３分程度放置するとよい。
【００４８】
（ii）無機系金属酸化物コロイド溶液Ｌ１に平均粒子径が３〜８μｍの銀粒子ａを分散させた混合コロイド溶液Ｌ２を、含浸工程Ａを終えた通気性シートＳ１に滴下する銀含有層作製工程Ｂを行う。
【００４９】
混合コロイド溶液Ｌ２は、上述した無機系金属酸化物コロイド溶液Ｌ１に銀粒子ａを分散させて所定時間混合することにより作製することができる。混合コロイド溶液Ｌ２における銀粒子ａの濃度は、例えば１５〜３５重量％程度とすればよい。このようにして作製した混合コロイド溶液Ｌ２を、含浸工程Ａを終えた通気性シートの上面に適当量滴下する。
【００５０】
（iii）前記滴下した混合コロイド溶液Ｌ２を覆うように他の通気性シートＳ２を積層した後に乾燥させる積層工程Ｃを行う。
【００５１】
本工程で使用する通気性シートＳ２は、含浸工程Ａで使用した通気性シートＳ１と同様のシートを使用するのが好ましい。前記他の通気性シートＳ２を積層した後、２０〜５０℃、１０〜２０時間程度の条件で乾燥させる。前記他の通気性シートＳ２を積層した後、無機系金属酸化物ｂは、前記他の通気性シートＳ２の側に移行する。この移行は、銀粒子ａの原子量と無機系金属酸化物ｂの分子量との差異に基づくものである。
【００５２】
乾燥後、銀含有層２１を中間層として下流側層２２および上流側層２３を有する三層のガス吸着フィルタ２０を作製することができる。当該ガス吸着フィルタ２０は、適当な形状に成形する成形工程を行い、所望の形状に仕上げてもよい。
尚、下流側層２２および上流側層２３における無機系金属酸化物ｂの含有量は、それぞれ異なるようにしてもよいし、同量となるようにしてもよい。
【実施例】
【００５３】
〔実施例１〕
本発明のガス吸着フィルタ２０を以下のようにして作製した。
厚さ０．２５ｍｍ、直径９０ｍｍの濾紙Ｓ１上に、ナノコロイダルシリカ（平均粒子径が１０〜１００ｎｍ）１７重量％含有水分散液（無機系金属酸化物コロイド溶液Ｌ１）を２．５ｍＬ滴下し、濾紙内に含浸させた（含浸工程Ａ）。
【００５４】
ナノコロイダルシリカ１７ｗｔ％含有水分散液１０ｍＬに、３．５ｇの銀粒子（平均粒子径３〜８μｍ）を加え、攪拌速度６００ｒｐｍで１０分間攪拌混合して、銀ナノコロイダルシリカ混合水分散液（混合コロイド溶液Ｌ２）を作製した。この銀ナノコロイダルシリカ混合水分散液１０ｍＬを、含浸工程Ａを終えた濾紙Ｓ１に滴下した（銀含有層作製工程Ｂ）。
【００５５】
滴下した銀ナノコロイダルシリカ混合水分散液の上に、厚さ０．２５ｍｍ、直径９０ｍｍの濾紙Ｓ２を積層し、４０℃、１２時間の条件で乾燥させた（積層工程Ｃ）。
【００５６】
乾燥後、図６に示したように三層（銀含有層２１、下流側層２２、上流側層２３）のガス吸着フィルタ２０を作製することができた。このガス吸着フィルタ２０を直径５ｍｍとなるように成形し（成形工程）、同じ直径の円柱状容器に収容して、ガス検知素子１０の上流に配設した。
【００５７】
〔実施例２〕
実施例１で作製したガス吸着フィルタ２０を使用した本発明のガス検知器Ｘを使用して、塩素系ガス（パラジクロロベンゼン）に対する曝露試験を行なった。曝露試験は、防虫剤を通常使用した場合に飛散するパラジクロロベンゼン（１００ｐｐｍ）、および、その他室内に飛散するＶＯＣガス（トルエン５０ｐｐｍ）が浮遊する６畳の室内を想定した加速試験条件で行った。加速倍率は約１００倍で、本試験の３４日が、通常使用の約５年半に相当する。
【００５８】
活性炭フィルタ部３０を、ガス吸着フィルタ２０の下流に配置したガス検知器Ｘ（本発明例１）、および、ガス吸着フィルタ２０の上流に配置したガス検知器Ｘ（本発明例２）を使用して曝露試験を行なった。
【００５９】
比較例として、以下のガス検知器を使用した。
比較例１，２は、ガス吸着フィルタは設置せずに活性炭フィルタ部のみとしたガス検知器を使用した。
比較例３，４は、銀微粒子（平均粒子径３００〜８００ｎｍ）で構成されたガス吸着フィルタ、および、その下流に活性炭フィルタ部を配設したガス検知器を使用した。
比較例５は、銀微粒子およびシリカ微粒子で構成されたガス吸着フィルタ、および、その下流に活性炭フィルタ部を配設したガス検知器を使用した。
比較例６は、銀粒子で構成されたガス吸着フィルタ、および、その下流に活性炭フィルタ部を配設したガス検知器を使用した。
比較例７は、銀粒子およびシリカ粒子（平均粒子径２００〜３００ｎｍ）で構成されたガス吸着フィルタ、および、その下流に活性炭フィルタ部を配設したガス検知器を使用した。
【００６０】
尚、本発明例および比較例ともに、それぞれ２０検体のガス検知器を作製して試験を行った。また、本発明例および比較例における銀粒子、銀微粒子、シリカ微粒子、シリカ粒子および活性炭の含有量は、表１に示した。
【００６１】
曝露試験を行い、警報濃度上限超え日数（初期警報設定濃度を被検知ガス（ＣＯガス）２５０ｐｐｍとし、フィルタ破過に伴い、警報濃度が上昇していき、ＣＯ５５０ｐｐｍを超えた場合、警報器交換を促す故障警報を発報する。このとき、警報濃度が、上限のＣＯ５５０ｐｐｍを超えるときの経過日数を警報濃度上限超え日数とした）を取得した。結果を表１に示した。
【００６２】
【表１】
2016031292.tif 000003
【００６３】
暴露試験の結果、本発明例１では、少量の銀粒子（１２ｍｇ）の使用であっても、警報濃度上限超え日数が８０日以上の優れた性能を有しており、フィルタ性能のバラツキも小さかった（±３日）。そのため、本発明例１においてはフィルタ性能、コスト、生産性のいずれにおいても優れていると認められた。
【００６４】
本発明例２では、少量の銀粒子（１２ｍｇ）の使用であっても、警報濃度上限超え日数が６０日以上の優れた性能を有しており、フィルタ性能のバラツキも小さかった（±３日）。そのため、本発明例２においてはフィルタ性能、コスト、生産性のいずれにおいても優れていると認められた。
【００６５】
一方、比較例１，２は、活性炭フィルタ部のみを備えるため、警報濃度上限超え日数は４０〜５０日程度であり、フィルタ性能は劣ると認められた。尚、粒状活性炭の量は、被検知ガス（ＣＯガス）の応答性低下の観点から８０ｍｇ以上は増やせない。
【００６６】
比較例３，４のようにガス吸着フィルタにおいて銀微粒子を使用した場合、少量（２０〜３０ｍｇ）では警報濃度上限超え日数は５０日程度でフィルタ性能向上効果が乏しいと認められた。
【００６７】
比較例５のように、ガス吸着フィルタにおいて銀微粒子およびシリカ微粒子を使用した場合、警報濃度上限超え日数は５０日程度となるが、フィルタ性能のバラツキが大きく（±１１日）、生産性に優れないと認められた。
【００６８】
比較例６のように、ガス吸着フィルタにおいて銀粒子のみを使用した場合は、警報濃度上限超え日数は４０日程度であり、フィルタ性能は劣ると認められた。
【００６９】
比較例７のように、ガス吸着フィルタにおいて銀粒子およびシリカ粒子を使用した場合、警報濃度上限超え日数は５０日以上となり、フィルタ性能は向上したが、やや吸着性能のバラツキが大きい（±６日）と認められた。
【００７０】
このように本発明のガス吸着フィルタ２０を備えることにより、吸着したいガス成分（塩素系ガス）を銀粒子ａによってより吸着させ易くなり、塩素系ガスがガス検知素子１０の表面に到達し難くなり、腐食性の高いガスによって当該ガス検知素子１０が劣化するのを未然に防止することができる。
【産業上の利用可能性】
【００７１】
本発明は、ガスを吸着するガス吸着フィルタとその製造方法、および、被検知ガスと接触するガス感応部を有するガス検知素子を備えたガス検知器に利用できる。
【符号の説明】
【００７２】
Ｘ          ガス検知器
ａ          銀粒子
ｂ          無機系金属酸化物
１０        ガス検知素子
１２        ガス感応部
２０        ガス吸着フィルタ
２１        銀含有層
２２        下流側層
２３        上流側層
３０        活性炭フィルタ部
【図１】
2016031292.tif 000004
【図２】
2016031292.tif 000005
【図３】
2016031292.tif 000006
【図４】
2016031292.tif 000007
【図５】
2016031292.tif 000008
【図６】
2016031292.tif 000009